×この技術を簡単クリック査定この機能をご利用いただくには、会員登録(無料)が必要です。出願した特許の牽制数、引用された数などを知る事ができます。気になる技術や特許をブックマークしておけば、いつでも後から読むことができます。後で印刷するために、公報をPDFでダウンロードできます。会員登録してastamuseを使えば、もっと簡単に便利にお使いいただけます。会員登録(無料)「astamuse」は世界中の挑戦したい社会課題に挑戦し、未来を創る人のプラットフォームです。高減衰ゴム用ゴム組成物および高減衰ゴムこの技術は特許登録された実績があります。この項目の情報は公開日時点(2010年6月3日)のものです。加工性の良好な高減衰ゴム用ゴム組成物、および該高減衰ゴム用ゴム組成物を使用し、加硫、成形して得られる高減衰ゴムを提供すること。30〜45重量部、ロジン系樹脂を10〜20重量部、およびフェノール系樹脂を3〜10重量部含有することを特徴とする高減衰ゴム用ゴム組成物。従来から、高減衰ゴムのゴム成分として天然ゴムが多く使用されているが、天然ゴムに適当な加硫剤を配合し、加硫、成形して得られるゴムは、一般に減衰特性が充分でない場合が多い。従って、通常はアスファルトなどを大量に添加することにより、かかるゴムの減衰特性を向上することが多いが、天然ゴムにアスファルトなどを大量に添加した高減衰ゴム用ゴム組成物は、ロールやバンバリーなどの加工機械などに対する過粘着が発生し易い。加えて、かかる高減衰ゴム用ゴム組成物が高粘度であり、粘着性が高いことに起因して、ロール加工の際のトルクオーバーによるロール停止や押出し成形時のゴム焼けなどが発生するという、高減衰ゴム用ゴム組成物の加工性に関する問題があった。下記特許文献1および2では、免震ゴム支承体として、ゴム層を、ブタジエンゴムまたはブタジエンゴムを主成分とするゴム材料の100重量部に対して、カーボンブラックを50〜150重量部の割合で配合し、更にアスファルト類、タール類およびピッチ類のうちの少なくとも1種を10〜100重量部の割合で配合してなる高減衰ゴム用ゴム組成物を用いることにより、ゴム層の減衰特性を向上することが記載されている。上記のゴムにおいては、その減衰特性は向上するものの、高減衰ゴム用ゴム組成物の加工性に関する上記の問題を解決するものではない。アスファルト類、タール類、あるいはピッチ類の乾燥が不十分であったり、それらの中に低分子量の揮発成分を含有する場合、成形後のゴム層が発泡する(気泡が発生する)場合がある。良好な高減衰ゴム用ゴム組成物、および該高減衰ゴム用ゴム組成物を使用し、加硫、成形して得られる高減衰ゴムを提供すること。30〜45重量部、ロジン系樹脂を10〜20重量部、およびフェノール系樹脂を3〜10重量部含有することを特徴とする高減衰ゴム用ゴム組成物。請求項2前記ブタジエンゴムのシス分含有量が95%以上である請求項1記載の高減衰ゴム用ゴム組成物。一般産業用などの防振ゴム、並びに免震用ゴムなどに使用可能な高減衰ゴムに関するものである。背景技術0002従来から、高減衰ゴムのゴム成分として天然ゴムが多く使用されているが、天然ゴムに適当な加硫剤を配合し、加硫、成形して得られるゴムは、一般に減衰特性が充分でない場合が多い。従って、通常はアスファルトなどを大量に添加することにより、かかるゴムの減衰特性を向上することが多いが、天然ゴムにアスファルトなどを大量に添加した高減衰ゴム用ゴム組成物は、ロールやバンバリーなどの加工機械などに対する過粘着が発生し易い。加えて、かかる高減衰ゴム用ゴム組成物が高粘度であり、粘着性が高いことに起因して、ロール加工の際のトルクオーバーによるロール停止や押出し成形時のゴム焼けなどが発生するという、高減衰ゴム用ゴム組成物の加工性に関する問題があった。0003下記特許文献1および2では、免震ゴム支承体として、ゴム層を、ブタジエンゴムまたはブタジエンゴムを主成分とするゴム材料の100重量部に対して、カーボンブラックを50〜150重量部の割合で配合し、更にアスファルト類、タール類およびピッチ類のうちの少なくとも1種を10〜100重量部の割合で配合してなる高減衰ゴム用ゴム組成物を用いることにより、ゴム層の減衰特性を向上することが記載されている。0004しかし、上記のゴムにおいては、その減衰特性は向上するものの、高減衰ゴム用ゴム組成物の加工性に関する上記の問題を解決するものではない。アスファルト類、タール類、あるいはピッチ類の乾燥が不十分であったり、それらの中に低分子量の揮発成分を含有する場合、成形後のゴム層が発泡する(気泡が発生する)場合がある。発明が解決しようとする課題0006本発明の目的は、加工性の良好な高減衰ゴム用ゴム組成物、および該高減衰ゴム用ゴム組成物を使用し、加硫、成形して得られる高減衰ゴムを提供することを目的とする。課題を解決するための手段0007本発明者らは、上記課題を解決すべく鋭意検討した結果、以下に示す高減衰ゴム用ゴム組成物により上記目的を達成できることを見出し、本発明を完成するに至った。30〜45重量部、ロジン系樹脂を10〜20重量部、およびフェノール系樹脂を3〜10重量部含有することを特徴とする。0009上記高減衰ゴム用ゴム組成物は、所定量のブタジエンゴムおよび樹脂を含有することにより、ゴム組成物の粘着性が抑制され、かつゴム組成物の粘度を低減することができる。これにより、ゴム組成物のロールやバンバリーなどの加工機械などに対する過粘着を抑制し、さらにロール停止やゴム焼けを防止できるため、高減衰ゴム用ゴム組成物の加工性が良好なものとなる。0010ここで、ゴム成分合計100重量部に対するブタジエンゴムの含有量は、30〜70重量部であり、好ましくは35〜65重量部であり、より好ましくは40〜60重量部である。ゴム成分合計100重量部におけるブタジエンゴムの含有量が35重量部未満であると、加硫ゴムの減衰特性が低下する傾向にあり、加えてロールやバンバリーなどの加工機械などへの過粘着を抑制する効果、さらにはロール停止やゴム焼けなどを抑制する効果が低減する。ブタジエンゴムの含有量が70重量部を超えると、加硫ゴムのゴム強度などが低下する傾向にある。ロジン系樹脂の含有量のいずれかが上記所定の範囲外であると、高減衰ゴム用ゴム組成物がロールやバンバリーなどの加工機械などに対して過度に粘着し、さらにロール停止やゴム焼けが発生する傾向がある。ロジン系樹脂との合計含有量が40重量部未満であると、高減衰ゴム用ゴム組成物の加硫ゴム(ゴム層)とした場合に、その減衰性が不十分となる傾向がある。含有量が45重量部を超えると、加硫ゴムとした場合にゴムが発泡する傾向がある。フェノール系樹脂の含有量が3重量部未満であると、加硫ゴム(ゴム層)とした場合に、金属板との接着性が不十分となる傾向がある。ロジン系樹脂、およびフェノール系樹脂の合計含有量が、50〜60重量部であることが好ましい。0012上記の高減衰ゴム用ゴム組成物において、前記ブタジエンゴムのシス分含有量が95%以上であることが好ましい。高減衰ゴム用ゴム組成物において、ブタジエンゴムのシス分含有量が95%以上であると、高減衰用ゴム組成物の加工性を良好に確保しつつ、加硫ゴムのゴム強度などのゴム物性がより向上する。一般産業用などの防振ゴム、並びに免震用ゴムなど、減衰特性が要求される各種用途に使用することができる。発明を実施するための最良の形態0014本発明におけるブタジエンゴムとしては、市販のブタジエンゴムを好適に使用することができる。具体的には、ジエンNF35R、ジエン50RE、ジエン531(旭化成社製)、UBEPOL−BR150、150B、130B、150L、360L、230、700、133P、UBEPOL−VCR412、617、450、800(宇部興産社製)、JSR−BR01、T700、BR51、BR730(JSR社製)、Nipol−BR1220、BR1220L、BR1242、BR1250H(日本ゼオン社製)などが挙げられる。これらのブタジエンゴムの中でも、シス分含有量が95%以上であるブタジエンゴムが好ましい。0015本発明に係る高減衰ゴム用ゴム組成物において、ブタジエンと共にゴム成分として含有されるゴムとしては、天然ゴム、クロロプレンゴム、またはジエン系合成ゴムが挙げられる。ジエン系合成ゴムとしては、イソプレンゴム、スチレンブタジエンゴム、ブチルゴム、アクリルニトリルブタジエンゴムなどが挙げられる。かかるジエン系合成ゴムの重合方法やミクロ構造は限定されず、これらのうちの1種または2種以上をブレンドして使用することができる。ロジン系樹脂、およびフェノール系樹脂を用いる。しては、主としてシクロペンタジエンを原料として製造されたものであり、その市販品としては、例えば、クイントン1325、クイントン1345(日本ゼオン社製)が挙げられる。0018本発明で用いるロジン系樹脂としては、例えば、ロジン類および/またはロジン誘導体と多価アルコールとをエステル化反応させることにより得られるロジンエステルが挙げられる。ロジン類としては、アビエチン酸、パラストリン酸、ネオアビエチン酸、ピマール酸、イソピマール酸、またはデヒドロアビエチン酸などの樹脂酸を主成分とするトール油ロジン、ガムロジン、ウッドロジンなどの未変性ロジンが挙げられる。ロジン誘導体としては、不均化ロジン、重合ロジン、水素化ロジン、もしくはその他の化学的に修飾されたロジン、またはマレイン酸、フマル酸、(メタ)アクリル酸などで変性した不飽和カルボン酸変性ロジン類などが挙げられる。多価アルコールとしては、例えば、エチレングリコール、ジエチレングリコール、プロピレングリコール、ネオペンチルグリコールなどの2価アルコール;グリセリン、トリメチロールエタン、トリメチロールプロパンなどの3価アルコール;ペンタエリスリトール、ジグリセリンなどの4価アルコール;ジペンタエリスリトールなどの6価アルコールがあげられ、これらの1種を単独でまたは2種以上を組合せて使用できる。ロジン系樹脂として、市販品の使用も好適であり、例えば、ハリエスターP,ハリエスターC(ハリマ化成社製)などが挙げられる。0019フェノール系樹脂としては、熱可塑性のノボラック型フェノール樹脂、またはレゾール型フェノール樹脂のいずれも使用できる。ノボラック型フェノール樹脂は、フェノール、p−クレゾール、m−クレゾール、p−第3ブチルフェノールなどのフェノール類またはこれらの混合物とホルムアルデヒドとを、しゅう酸、塩酸、マレイン酸などの酸触媒の存在下において縮合反応させることによって得られる。フェノール系樹脂として、市販品の使用も好適であり、例えば、熱可塑性フェノール系樹脂であるスミライトレジン13349(住友ベークライト社製)などが挙げられる。ワックスやオイルなどの軟化剤、加工助剤などの通常のゴム工業において使用される配合剤を、本発明の効果を損なわない範囲において適宜配合し用いることができる。0021カーボンブラックとしては、補強性を有する公知のカーボンブラック、具体的には、例えばSAF、ISAF、HAF、FEF、GPFなどが挙げられる。カーボンブラックの配合量はゴム成分合計100重量部に対して、50〜150重量部の範囲であり、好ましくは80〜120重量部である。この配合量が50重量部未満では、カーボンブラックの補強効果が充分に得られず、150重量部を超えると、発熱性、ゴム混合性および加工時の作業性などが悪化する。0022硫黄としては、通常のゴム工業において使用される硫黄が挙げられる。硫黄の配合量は、加硫ゴムのゴム強度などを考慮して適宜調整すればよい。チオウレア系老化防止剤などが挙げられる。0024加硫促進剤としては、通常のゴム工業において使用される加硫促進剤を使用することができ、例えば、チオウレア系加硫促進剤、グアニジン系加硫促進剤、チアゾール系加硫促進剤、スルフェンアミド系加硫促進剤、チウラム系加硫促進剤、ジチオカルバミン酸系加硫促進剤などが挙げられる。バンバリーミキサー、ニーダー、ロールなどの通常のゴム工業において使用される加工機械を用いて混練りすることにより、加工性が良好な高減衰ゴム用ゴム組成物が得られる。0026また、上記各成分の配合方法は特に限定されず、硫黄および加硫促進剤などの加硫系成分以外の配合成分を予め混練してマスターバッチとし、残りの成分を添加してさらに混練する方法、各成分を任意の順序で添加し混練する方法、全成分を同時に添加して混練する方法などのいずれでもよい。上記各成分を混練し、成形加工した後、加硫を行うことで、高減衰ゴムを得ることができる。0027以下に、この発明の実施例を記載してより具体的に説明する。0028(高減衰ゴム用ゴム組成物の調製)表1の配合処方に従い、実施例1〜4および比較例1〜5の高減衰ゴム用ゴム組成物を配合し、通常のロールを用いて混練し、高減衰ゴム用ゴム組成物を調整した。表1に記載の各配合剤を以下に示す。)0030(評価)所定の金型を使用して、各高減衰ゴム用ゴム組成物を160°Cにて30分加熱、加硫して得られた加硫ゴムをそれぞれ評価した。0031<加工性>通常のロールを使用して各ゴム組成物を混練した際、ロールへの過粘着による作業上の問題が発生しなかった場合を○、過粘着が発生することにより作業上の支障が発生した場合を×とした。0032<耐発泡性(気泡の有無)>各高減衰ゴム用ゴム組成物の加硫ゴムを任意に裁断し、その裁断面における気泡の有無を目視にて観察した。気泡が殆ど無い場合を○(耐発泡性に優れる)とし、気泡が多く存在し、例えば300%伸張モジュラスや引張強さなどの引張特性が悪化する場合を×(耐発泡性が悪い)とした。K6256に準拠し、金属片とゴムとの90度はく離試験にて評価した。具体的な評価条件を以下に示す。(試験片)試験片は、厚さ6.0±0.1mm、幅25.0±0.1mmおよび長さ125mmのゴムを、厚さ1.5mm±0.1mm、幅25.0±0.1mmおよび長さ60±1mmの金属片に対し、幅25.0±0.1mmおよび長さ25mmの接着面が金属片の略中央になるように接着させたものとする。(試験片の作成)試験片の作成は、次の方法による。(1)試験片の接着面25×25mm以外のところには、金属面と未加硫ゴムとの間にセロハン、離型紙などを挿入して、両者が接着しないようにする。(2)厚さ8mmの未加硫ゴム板を加硫金型に応じた大きさに切り、金属面に未加硫ゴムが十分に押し付けられるようにする。(3)加硫金型の内面寸法は、金属片の縦軸方向が125mm、深さ7.50±0.05mmとし、横軸方向は試験片の数によって適正に選択する。(4)加硫後試験片を加硫金型から取り出すときは、冷却前に接着面に力が掛からないように注意しなければならない。適切な刃物で各試験片を切り離し、さらに金属片の両側の縁についているはみ出しゴムを除去する。(試験方法)試験片は、はく離する面を水平になるようにし、かつ試験者の方向に向けて取り付け、自動記録装置を働かせてはく離が終了するまで試験を行い、試験中の最大値を最大はく離力として求める。この最大はく離力に基づき、次式により、はく離強さ(N/mm)を算出する。Ts=Fs/bここで、Ts:はく離強さ(N/mm)Fs:最大はく離力(N)b:金属片の幅(mm)上記式に基づいて算出したはく離強さが9N/mm以上である場合を○、9N/mm未満である場合を×とした。用いて周波数0.5Hzで、下記3シリーズの歪み条件でせん断加振を与え、図2に示すような応力−歪み曲線を求める。測定温度は20°Cとした。(歪み加振条件)第1シリーズ:歪み100%で10回加振する。第2シリーズ:歪み200%で10回加振する。第3シリーズ:歪み100%で2回加振する。第1シリーズにおける加振10回目と第3シリーズにおける加振2回目について、図2に示す応力−歪み曲線から、せん断弾性率(Geq)と等価減衰定数(Heq)をそれぞれ下記式(1)、(2)から算出し、両者の平均値をそのゴムのせん断弾性率および等価減衰定数とした。Geqは任意の値に設定され、Heqは大きいほど良好である。...(2)ここで、ΔWは図2における応力−歪み曲線のループ内の面積であり、W1,W2はそれぞれ図3における三角形領域の面積である。減衰性の評価は、Heq(%)の値に基づいて評価し、その値が20%以上の場合を○、20%未満の場合を×とした。図1図200350036表1の結果から、実施例1〜4の高減衰ゴム用ゴム組成物は、発泡が抑制されつつ加工性および接着性に優れており、かつその加硫ゴムの減衰性に優れることがわかる。含有量が多いことから、発泡が抑制できず、加工性が悪化している。フェノール系樹脂を含有しないことから、接着性が悪化している。比較例2の高減衰ゴム用ゴム組成物は、ブタジエンゴムを含有しないことから加工性が悪化している。含有しないことから、その加硫ゴムの減衰性が悪化している。比較例3の高減衰ゴム用ゴム組成物は、フェノール系樹脂を含有しないことから、接着性が悪化している。比較例4の高減衰ゴム用ゴム組成物は、ロジン系樹脂の含有量が多いことから、加工性が悪化している。含有量が多いことから、発泡が抑制できず、加工性が悪化している。図面の簡単な説明0037「2ブロック・ラップ・シェア型」試験体の斜視図。応力−歪み曲線の説明図。ページトップへこの技術を出願した法人この情報を共有FacebookTwitterGoogle+LinkedInこの技術を発明した人物この情報を共有FacebookTwitterGoogle+LinkedInページトップへ関連する挑戦したい社会課題この情報を共有FacebookTwitterGoogle+LinkedIn環境にやさしいエネルギーを実現する環境にやさしいエネルギーの実現は、経済成長と環境や健康面への配慮を両立させる社会につながります。